СОРБЕНТ ДЛЯ ОЧИСТКИ ВОДНЫХ СРЕД ОТ ТЯЖЕЛЫХ МЕТАЛЛОВ И СПОСОБ ЕГО ПОЛУЧЕНИЯ

1. Способ получения сорбентов тяжелых металлов, включающий пропитку пористого носителя водным раствором соединений железа и последующее добавление раствора щелочи или концентрированного аммиака, отличающийся тем, что водный раствор соединений железа перемешивают посредством установки реакционной емкости на орбитальный шейкер, а в качестве носителя выбирают измельченный вермикулитобетон.
3
2
3
3
2. Способ по п. 1, отличающийся тем, что в качестве водного раствора соединений железа используют раствор хлорида железа трехвалентного FeCl·6HO с концентрацией 70-130 г/дм в объеме 230 см.
3. Способ по п. 1, отличающийся тем, что перемешивание осуществляют посредством установки емкости с реакционной средой на орбитальный шейкер, где процесс ведут не менее 1 часа.
4. Способ по п. 1, отличающийся тем, что вермикулитобетон предварительно измельчают до размера фракций 1,5-2,5 мм (в диапазоне от 0,25 до 8 мм).
5. Способ по п. 1, отличающийся тем, что полученный сорбент промывают и высушивают при температуре 120-150°C.
6. Сорбент тяжелых металлов, содержащий пористый носитель и оксогидроксид железа, отличающийся тем, что пористый носитель представляет собой вермикулитобетон, а сорбент имеет следующее соотношение компонентов, мас. %: оксогидроксид железа от 47 до 69; вермикулитобетон от 31 до 53.
7. Сорбент по п. 6, отличающийся тем, что используют вермикулитобетон в следующих соотношениях компонентов, мас. %: вермикулит от 6 до 20; цемент от 24 до 40; песок от 50 до 70.